(57)【特許請求の範囲】
【請求項１】
第１の誘電的に正の成分として、式Ｉで表される誘電的に正の化合物を１種類以上含む成分Ａと、
第２の誘電的に正の成分として、該式Ｉで表される化合物以外で、誘電異方性が３より大きい誘電的に正の化合物を１種類以上含む成分Ｂと、
任意成分であって、誘電的に中性の成分として、式ＩＶで表される誘電的に中性の化合物を１種類以上含む成分Ｃと
を含むことを特徴とし、
ただし、前記誘電異方性が３より大きい誘電的に正の化合物は、式ＩＩで表される化合物群より選ばれ、
ただし、前記式ＩＩの化合物は、式ＩＩ−２ｄの化合物群より選ばれる液晶媒体。
【化１】
0005591441.tif 000062
（式中、Ｒ１は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
【化２】
0005591441.tif 000063
【化３】
0005591441.tif 000064
Ｘ１は、ハロゲン、１〜３個の炭素原子を有するハロゲン化アルキルまたはアルコキシ基、または２個または３個の炭素原子を有するハロゲン化アルケニルまたはアルケニルオキシ基であり、
Ｚ１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合である。)
【化４】
0005591441.tif 000065
（式中、Ｒ２は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
【化５】
0005591441.tif 000066
Ｌ２１およびＬ２２は、それぞれ互いに独立に、ＨまたはＦであり、
Ｘ２は、ハロゲン、１〜３個の炭素原子を有するハロゲン化アルキルまたはアルコキシ基、または２個または３個の炭素原子を有するハロゲン化アルケニルまたはアルケニルオキシ基であり、
ｌおよびｍは、それぞれ互いに独立に、０または１である。）
【化６】
0005591441.tif 000067
（式中、
Ｒ２、Ｘ２、Ｌ２１およびＬ２２は、それぞれ互いに独立に、式ＩＩの定義で与えられる意味を有し、
Ｌ２３およびＬ２４は、それぞれ互いに独立に、ＨまたはＦである。）
【化７】
0005591441.tif 000068
（式中、Ｒ４１およびＲ４２は、それぞれ互いに独立に、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
【化８】
0005591441.tif 000069
Ｚ４１およびＺ４２は、それぞれ互いに独立に、およびＺ４１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、
ｐは、０、１または２である。）
【請求項２】
前記Ｒ１は、アルキルまたはアルケニル基であり、
【化９】
0005591441.tif 000070
【化１０】
0005591441.tif 000071
請求項１に記載の媒体。
【請求項３】
前記成分Ａは、１種類以上の式Ｉ−１の化合物を含む請求項１または２に記載の媒体。
【化１１】
0005591441.tif 000072
（式中、Ｒ１は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
Ｘ１は、ハロゲン、１〜３個の炭素原子を有するハロゲン化アルキルまたはアルコキシ基、または２個または３個の炭素原子を有するハロゲン化アルケニルまたはアルケニルオキシ基であり、
Ｚ１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合である。）
【請求項４】
前記成分Ａは、１種類以上の式Ｉ−２の化合物を含む請求項１または２に記載の媒体。
【化１２】
0005591441.tif 000073
（式中、Ｒ１は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
Ｘ１は、ハロゲン、１〜３個の炭素原子を有するハロゲン化アルキルまたはアルコキシ基、または２個または３個の炭素原子を有するハロゲン化アルケニルまたはアルケニルオキシ基であり、
Ｚ１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合である。）
【請求項５】
前記成分Ａは、１種類以上の式Ｉ−３の化合物を含む請求項１または２に記載の媒体。
【化１３】
0005591441.tif 000074
（式中、Ｒ１は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
Ｘ１は、ハロゲン、１〜３個の炭素原子を有するハロゲン化アルキルまたはアルコキシ基、または２個または３個の炭素原子を有するハロゲン化アルケニルまたはアルケニルオキシ基であり、
Ｚ１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合である。）
【請求項６】
式ＩＩ−２ｄの化合物は、式ＩＩ−２ｄ−１の化合物より選択される請求項１〜５のいずれか１項に記載の媒体。
【化１４】
0005591441.tif 000075
（式中、Ｒ２は、式ＩＩの定義で与えられる意味を有する。）
【請求項７】
１種類以上の式ＩＩＩの化合物を更に含む請求項１〜６のいずれか１項に記載の媒体。
【化１５】
0005591441.tif 000076
（式中、Ｒ３は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
【化１６】
0005591441.tif 000077
Ｌ３１およびＬ３２は、それぞれ互いに独立に、ＨまたはＦであり、
Ｘ３は、ハロゲン、１〜３個の炭素原子を有するハロゲン化アルキルまたはアルコキシ基、または２個または３個の炭素原子を有するハロゲン化アルケニルまたはアルケニルオキシ基であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、
ｎおよびｏは、それぞれ互いに独立に、０または１である。）
【請求項８】
前記成分Ａの前記媒体中に占める割合は、１〜６０質量％である請求項１〜７のいずれか１項に記載の媒体。
【請求項９】
請求項１の誘電的に中性の化合物として、請求項１の式ＩＶで表される化合物を１種または２種以上含む請求項１〜８のいずれか１項に記載の媒体。
【請求項１０】
式ＶＩで表される化合物を１種類以上含む成分Ｄを含む請求項１〜９のいずれか１項に記載の媒体。
【化１７】
0005591441.tif 000078
（式中、Ｒ６１およびＲ６２は、それぞれ互いに独立に、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、
【化１８】
0005591441.tif 000079
Ｚ６１およびＺ６２は、それぞれ互いに独立に、およびＺ６１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、
ｒは、０、１または２である。）
【請求項１１】
請求項１〜１０のいずれか１項に記載の液晶媒体を備える液晶ディスプレイ。
【請求項１２】
アクティブマトリックスによりアドレスされる請求項１１に記載の液晶ディスプレイ。
【請求項１３】
液晶ディスプレイにおける請求項１〜１０のいずれか１項に記載の液晶媒体の使用。
【発明の詳細な説明】
【技術分野】
【０００１】
本発明は、液晶媒体、およびこれらの媒体を備える液晶ディスプレイに関し、特にアクティブマトリクスによりアドレスされるディスプレイ、とりわけねじれネマチック（ＴＮ：Ｔｗｉｓｔｅｄ  Ｎｅｍａｔｉｃ）またはインプレーンスイッチング（ＩＰＳ：Ｉｎ−Ｐｌａｎｅ  Ｓｗｉｔｃｈｉｎｇ）型のディスプレイに関する。
【背景技術】
【０００２】
液晶ディスプレイ（ＬＣＤ：Ｌｉｑｕｉｄ  Ｃｒｙｓｔａｌ  Ｄｉｓｐｌａｙ）は、情報を表示するために広く使われている。ＬＣＤは、投射型ディスプレイ用と共に、直視型ディスプレイ用として使用されている。用いられる電気光学モードは、例えば最も多用されているねじれネマチック（ＴＮ：Ｔｗｉｓｔｅｄ  Ｎｅｍａｔｉｃ）モード、超ねじれネマチック（ＳＴＮ：Ｓｕｐｅｒ  Ｔｗｉｓｔｅｄ  Ｎｅｍａｔｉｃ）モード、光学補償ベンド（ＯＣＢ：Ｏｐｔｉｃａｌｌｙ  Ｃｏｍｐｅｎｓａｔｅｄ  Ｂｅｎｄ）モードおよび電圧制御復屈折（ＥＣＢ：Ｅｌｅｃｔｒｉｃａｌｌｙ  Ｃｏｎｔｒｏｌｌｅｄ  Ｂｉｒｅｆｒｉｎｇｅｎｃｅ）モードとそれらの種々の変法および他の方法である。これらのモードは全て、基板と液晶層とにそれぞれ実質的に直角な電界を使用する。これらのモードの他に、基板と液晶層とにそれぞれ実質的に平行な電界を用いる電気光学モード、例えばインプレーンスイッチングモード（例えば、独国特許第４０００４５１号明細書（特許文献１）、欧州特許第０５８８５６８号明細書（特許文献２）に開示されている）などもある。とりわけ、この電気光学モードは、最新のデスクトップモニタ用のＬＣＤに使用されており、マルチメディア用途のディスプレイに適用することが考えられている。本発明の液晶は、好ましくは、この型のディスプレイで使用される。
【０００３】
これらのディスプレイには、改善された特性を有する新規な液晶媒体が求められている。特に、応答時間は、多くの様式の用途ために改善される必要がある。したがって、より低い粘度（η）、特により低い回転粘度（γ１）を備えた液晶媒体が要求される。回転粘度は好ましくは７５ｍＰａ・ｓ以下であるべきであり、好ましくは６０ｍＰａ・ｓ以下、特に５５ｍＰａ・ｓ以下である。このパラメーターに加えて、媒体は適切に広範囲のネマチック相を示すべきであり、適切な複屈折（Δｎ）および誘電異方性（Δε）は適度に低い動作電圧を許容するのに十分高くあるべきである。好ましくは、Δεは４より大きく、極めて好ましくは５より大きくあるべきであるが、合理的に高い比抵抗に不利益に働くので同時に好ましくは、１５以下、特に１２以下であるべきである。
【０００４】
本発明のディスプレイは、アクティブマトリクス（Ａｃｔｉｖｅ  Ｍａｔｒｉｘ  ＬＣＤ、略してＡＭＤ）、好ましくは薄膜トランジスタ（ＴＦＴ：Ｔｈｉｎ  Ｆｉｌｍ  Ｔｒａｎｓｉｓｔｏｒ）マトリクスによりアドレスされるのが好ましい。しかしながら、本発明の液晶は、他の既知のアドレス手段によるディスプレイにも有益に使用することができる。
【０００５】
低分子量液晶材料を高分子材料と共に複合系として使用した種々の異なるディスプレイモードが知られている。例えば、国際公開第９１／０５０２９号パンフレット（特許文献３）に開示された、ポリマー分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）系、ネマチック曲線配向相（ＮＣＡＰ：Ｎｅｍａｔｉｃ  Ｃｕｒｖｉｌｉｎｅａｒｉｌｙ  Ａｌｉｇｎｅｄ  Ｐｈａｓｅ）系およびポリマーネットワーク（ＰＮ：Ｐｏｌｙｍｅｒ  Ｎｅｔｗｏｒｋ）系、または、軸対称微小領域（ＡＳＭ：Ａｘｉａｌｌｙ  Ｓｙｍｍｅｔｒｉｃ  Ｍｉｃｒｏｄｏｍａｉｎ）系などが存在する。これらとは対照的に、本発明にとり好ましいのは、液晶媒体を表面に配向させてそのまま使用することである。これらの表面は、典型的には、液晶材料の均一な配向を達成するために前処理されている。本発明によるディスプレイモードは、好ましくは液晶層に対して実質的に平行な電界を使用する。
【０００６】
ＬＣＤ、特にＩＰＳディスプレイに好適な液晶組成物は、例えば、特開平０７−１８１４３９号公報（特許文献４）、欧州特許第０６６７５５５号明細書（特許文献５）、欧州特許第０６７３９８６号明細書（特許文献６）、独国特許第１９５０９４１０号明細書（特許文献７）、独国特許第１９５２８１０６号明細書（特許文献８）、独国特許第１９５２８１０７号明細書（特許文献９）、国際公開第９６／２３８５１号パンフレット（特許文献１０）および国際公開第９６／２８５２１号パンフレット（特許文献１１）で公知である。これらの組成物は、しかしながら、顕著な欠点を有している。それらの組成物の多くは、他の欠点の中でも、応答時間が不都合にも長く、比抵抗値が余りに低く、および／または、余りに高い動作電圧を要する。
【特許文献１】独国特許第４０００４５１号明細書
【特許文献２】欧州特許第０５８８５６８号明細書
【特許文献３】国際公開第９１／０５０２９号パンフレット
【特許文献４】特開平０７−１８１４３９号公報
【特許文献５】欧州特許第０６６７５５５号明細書
【特許文献６】欧州特許第０６７３９８６号明細書
【特許文献７】独国特許第１９５０９４１０号明細書
【特許文献８】独国特許第１９５２８１０６号明細書
【特許文献９】独国特許第１９５２８１０７号明細書
【特許文献１０】国際公開第９６／２３８５１号パンフレット
【特許文献１１】国際公開第９６／２８５２１号パンフレット
【発明の開示】
【発明が解決しようとする課題】
【０００７】
したがって、実用的な用途に好適な特性、例えば、広いネマチック相範囲、使用するディスプレイモードに応じた適切な光学異方性Δｎ、適切に高いΔε、特に、低い粘度などを有する液晶媒体が明らかに求められている。
【課題を解決するための手段】
【０００８】
驚くべきことに、適切に高い△ε、適切な相範囲および△ｎを有する液晶媒体であって、従来材料の欠点を示さないか、または少なくとも格別により小さな程度しか示さない液晶媒体が実現されることが見いだされた。
【０００９】
本出願のこれらの改善された液晶媒体は、少なくとも以下の成分を含む。
【００１０】
第１の誘電的に正の成分として、式Ｉで表される誘電的に正の化合物を１種類以上含む成分Ａである。
【００１１】
【化１】
0005591441.tif 000002
式中、Ｒ１は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、好ましくは、アルキルまたはアルケニル基であり、
【００１２】
【化２】
0005591441.tif 000003
好ましくは、
【００１３】
【化３】
0005591441.tif 000004
【００１４】
【化４】
0005591441.tif 000005
好ましくは
【００１５】
【化５】
0005591441.tif 000006
Ｘ１は、ハロゲン、１〜３個の炭素原子を有するハロゲン化アルキルまたはアルコキシ基、または２個または３個の炭素原子を有するハロゲン化アルケニルまたはアルケニルオキシ基であり、好ましくは、Ｆ、Ｃｌ、−ＯＣＦ３または−ＣＦ３であり、最も好ましくは、Ｆ、Ｃｌまたは−ＯＣＦ３であり、
Ｚ１は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、好ましくは、−ＣＨ２ＣＨ２−、−ＣＯＯ−、トランス−ＣＨ＝ＣＨ−または単結合であり、最も好ましくは、−ＣＯＯ−、トランス−ＣＨ＝ＣＨ−または単結合である。
【００１６】
本発明の液晶媒体は、第２の誘電的に正の任意成分として、該式Ｉで表される化合物以外で、誘電異方性が３より大きい誘電的に正の化合物を１種類以上含む成分Ｂも含む。
【００１７】
好ましくは、前記誘電異方性が３より大きい誘電的に正の化合物は、式ＩＩおよびＩＩＩで表される化合物群より選ばれる。
【００１８】
【化６】
0005591441.tif 000007
式中、Ｒ２およびＲ３は、それぞれ互いに独立に、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、Ｒ２およびＲ３は、好ましくは、アルキルまたはアルケニル基であり、
【００１９】
【化７】
0005591441.tif 000008
Ｌ２１、Ｌ２２、Ｌ３１およびＬ３２は、それぞれ互いに独立に、ＨまたはＦであり、好ましくはＬ２１および／またはＬ３１はＦであり、
Ｘ２およびＸ３は、それぞれ互いに独立に、ハロゲン、１〜３個の炭素原子を有するハロゲン化アルキルまたはアルコキシ基、または２個または３個の炭素原子を有するハロゲン化アルケニルまたはアルケニルオキシ基であり、好ましくは、Ｆ、Ｃｌ、−ＯＣＦ３または−ＣＦ３であり、最も好ましくは、Ｆ、Ｃｌまたは−ＯＣＦ３であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、好ましくは、−ＣＨ２ＣＨ２−、−ＣＯＯ−、トランス−ＣＨ＝ＣＨ−または単結合であり、最も好ましくは、−ＣＯＯ−、トランス−ＣＨ＝ＣＨ−または単結合であり、
ｌ、ｍ、ｎおよびｏは、それぞれ互いに独立に、０または１である。
【００２０】
本発明の液晶媒体は、誘電的に中性の任意成分として、式ＩＶで表される誘電的に中性の化合物を１種類以上含む成分Ｃも含む。
【００２１】
【化８】
0005591441.tif 000009
式中、Ｒ４１およびＲ４２は、それぞれ互いに独立に、式ＩＩのＲ２で与えられる意味を有し、好ましくは、Ｒ４１はアルキル基でＲ４２はアルキルまたはアルコキシ基であるか、Ｒ４１はアルケニル基でＲ４２はアルキル基であり、
【００２２】
【化９】
0005591441.tif 000010
好ましくは、
【００２３】
【化１０】
0005591441.tif 000011
Ｚ４１およびＺ４２は、それぞれ互いに独立に、およびＺ４１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくは、これらの少なくとも１つは単結合であり、
ｐは、０、１または２であり、好ましくは、０又は１である。
【発明を実施するための最良の形態】
【００２４】
成分Ａは、好ましくは、誘電異方性が３より大きい誘電的に正の式Ｉで表される化合物を１種類以上含み、より好ましくは大部分が、、さらに好ましくは実質的に、最も好ましくは全てが、これら（単数または複数）よりなる。
【００２５】
好ましくは、誘電異方性が３より大きい誘電的に正の式Ｉで表される化合物は、式Ｉ−１からＩ−３よりなる群より選ばれ、特には式Ｉ−１およびＩ−３から選ばれる。
【００２６】
【化１１】
0005591441.tif 000012
式中、パラメーターは、それぞれ上記式Ｉで与えられる意味を有し、好ましくは、Ｚ１は単結合で、好ましくは、Ｘ１はＦである。
【００２７】
好ましくは、成分Ａの媒体中に占める割合は、１〜７０質量％、さらには１〜６０質量％の範囲が好ましく、２〜４０質量％がより好ましく、４〜２０質量％が更に好ましく、５〜１５質量％が最も好ましい。
好ましくは、本発明の媒体は、第２の誘電的に正の成分として、成分Ｂも含む。この第２の誘電的に正の成分である成分Ｂは、誘電異方性が３より大きい誘電的に正の化合物を含むことが好ましく、より好ましくは大部分が、更に好ましくは実質的に、最も好ましくは全てが、これら（単数または複数）よりなる。
【００２８】
好ましくは、この成分、成分Ｂは、式ＩＩおよびＩＩＩの群より選ばれる誘電異方性が３より大きい誘電的に正の化合物を１種類以上含むことが好ましく、より好ましくは大部分が、更に好ましくは実質的に、最も好ましくは全てが、これら（単数または複数）よりなる。
【００２９】
本発明の好ましい実施形態においては、成分Ｂは、式ＩＩ−１およびＩＩ−２の化合物群より選ばれる誘電異方性が３より大きい誘電的に正の化合物を１種類以上含むことが好ましく、より好ましくは大部分が、更に好ましくは実質的に、最も好ましくは全てが、これら（単数または複数）よりなる。
【００３０】
【化１２】
0005591441.tif 000013
式中、パラメーターは、それぞれ上記式ＩＩで与えられる意味を有し、式ＩＩ−１中において、Ｌ２３およびＬ２４は、それぞれ互いにおよび他のパラメーターと独立に、ＨまたはＦである。
【００３１】
好ましくは、成分Ｂは、Ｌ２１およびＬ２２の両者またはＬ２３およびＬ２４の両者がＦである式ＩＩ−１およびＩＩ−２の化合物群より選ばれる化合物を含む。
【００３２】
好ましい実施形態において、成分Ｂは、Ｌ２１、Ｌ２２、Ｌ２３およびＬ２４の全てがＦである式ＩＩ−１およびＩＩ−２の化合物群より選ばれる化合物を含む。
【００３３】
好ましくは、成分Ｂは、式ＩＩ−１の化合物を１種類以上含む。好ましくは、式ＩＩ−１の化合物は、式ＩＩ−１ａ〜ＩＩ−１ｅの化合物群より選ばれる。
【００３４】
【化１３】
0005591441.tif 000014
式中、パラメーターは、それぞれ上で与えられる意味を有する。
【００３５】
好ましくは、成分Ｂは、Ｌ２１およびＬ２２の両者またはＬ２３およびＬ２４の両者がＦである式ＩＩ−１ａ〜ＩＩ−１ｅの化合物群より選ばれる化合物を含む。
【００３６】
好ましい実施形態において、成分Ｂは、Ｌ２１、Ｌ２２、Ｌ２３およびＬ２４の全てがＦである式ＩＩ−１ａ〜ＩＩ−１ｅの化合物群より選ばれる化合物を含む。
【００３７】
式ＩＩ−１の特に好ましい化合物は、以下の通りである。
【００３８】
【化１４】
0005591441.tif 000015
式中、Ｒ２は、上で与えられる意味を有する。
【００３９】
好ましくは、成分Ｂは、式ＩＩ−２の化合物を１種類以上含む。好ましくは、式ＩＩ−２の化合物は、式ＩＩ−２ａ〜ＩＩ−２ｄの化合物群より選ばれる。
【００４０】
【化１５】
0005591441.tif 000016
式中、パラメーターは、それぞれ上で与えられる意味を有し、好ましくは、Ｌ２１およびＬ２２の両者はＦでＬ２３およびＬ２４の両者はＨであるか、またはＬ２１、Ｌ２２、Ｌ２３およびＬ２４の全てがＦである。
【００４１】
式ＩＩ−２の特に好ましい化合物は、以下の通りである。
【００４２】
【化１６】
0005591441.tif 000017
式中、Ｒ２は、上で与えられる意味を有する。
【００４３】
本発明の更に好ましい実施形態においては、成分Ｂは、式ＩＩＩ−１およびＩＩＩ−２の化合物群より選ばれる誘電異方性が３より大きい誘電的に正の化合物を１種類以上含むことが好ましく、より好ましくは大部分が、更に好ましくは実質的に、最も好ましくは全てが、これら（単数または複数）よりなる。
【００４４】
【化１７】
0005591441.tif 000018
式中、パラメーターは、それぞれ上記式ＩＩＩで与えられる意味を有する。
【００４５】
好ましくは、成分Ｂは、式ＩＩＩ−１の化合物を１種類以上含む。好ましくは、式ＩＩＩ−１の化合物は、式ＩＩＩ−１ａおよびＩＩＩ−１ｂの化合物群より選ばれる。
【００４６】
【化１８】
0005591441.tif 000019
式中、パラメーターは、それぞれ上で与えられる意味を有し、Ｌ３３およびＬ３４は、それぞれ互いにおよび他のパラメーターと独立に、ＨまたはＦである。
【００４７】
好ましくは、成分Ｂは、式ＩＩＩ−２の化合物を１種類以上含む。好ましくは、式ＩＩＩ−２の化合物は、式ＩＩＩ−２ａ〜ＩＩＩ−２ｇの化合物群より選ばれる。
【００４８】
【化１９】
0005591441.tif 000020
【００４９】
【化２０】
0005591441.tif 000021
式中、パラメーターは、それぞれ上で与えられる意味を有し、式ＩＩＩ−２ｆにおいて、Ｌ３５およびＬ３６は、それぞれ互いにおよび他のパラメーターと独立にＨまたはＦである。
【００５０】
好ましくは、成分Ｂは、式ＩＩＩ−１ａの化合物を１種類以上含み、好ましくは、式ＩＩＩ−１ａ−１〜ＩＩＩ−１ａ−６の化合物群より選ばれる。
【００５１】
【化２１】
0005591441.tif 000022
式中、Ｒ３は、上で与えられる意味を有する。
【００５２】
好ましくは、成分Ｂは、式ＩＩＩ−２ａの化合物を１種類以上含み、好ましくは、式ＩＩＩ−２ａ−１〜ＩＩＩ−２ａ−４の化合物群より選ばれる。
【００５３】
【化２２】
0005591441.tif 000023
式中、Ｒ３は、上で与えられる意味を有する。
【００５４】
好ましくは、成分Ｂは、式ＩＩＩ−２ｂの化合物を１種類以上含み、好ましくは、式ＩＩＩ−２ｂ−１〜ＩＩＩ−２ｂ−５の化合物群より選ばれる。
【００５５】
【化２３】
0005591441.tif 000024
式中、Ｒ３は、上で与えられる意味を有する。
【００５６】
好ましくは、成分Ｂは、式ＩＩＩ−２ｃおよびＩＩＩ−２ｄの化合物群より選ばれる化合物を１種類以上含み、好ましくは、式ＩＩＩ−２ｃ−１およびＩＩＩ−２ｄ−１の化合物群より選ばれる。
【００５７】
【化２４】
0005591441.tif 000025
式中、Ｒ３は、上で与えられる意味を有する。
【００５８】
好ましくは、成分Ｂは、式ＩＩＩ−２ｅの化合物を１種類以上含み、好ましくは、式ＩＩＩ−２ｅ−１〜ＩＩＩ−２ｅ−５の化合物群より選ばれる。
【００５９】
【化２５】
0005591441.tif 000026
式中、Ｒ３は、上で与えられる意味を有する。
【００６０】
好ましくは、成分Ｂは、式ＩＩＩ−２ｆの化合物を１種類以上含み、好ましくは、式ＩＩＩ−２ｆ−１〜ＩＩＩ−２ｆ−５の化合物群より選ばれる。
【００６１】
【化２６】
0005591441.tif 000027
式中、Ｒ３は、上で与えられる意味を有する。
【００６２】
好ましくは、成分Ｂは、式ＩＩＩ−２ｇの化合物を１種類以上含み、好ましくは、式ＩＩＩ−２ｇ−１〜ＩＩＩ−２ｇ−３の化合物群より選ばれる。
【００６３】
【化２７】
0005591441.tif 000028
式中、Ｒ３は、以上で与えられる意味を有する。
【００６４】
式ＩＩＩ−１および／またはＩＩＩ−２の化合物に代えてまたは加えて、本発明の媒体は、式ＩＩＩ−３、好ましくは式ＩＩＩ−３ａの化合物を１種類以上含むこともできる。
【００６５】
【化２８】
0005591441.tif 000029
式中、パラメーターは、それぞれ上記式ＩＩＩで与えられる意味を有する。
【００６６】
【化２９】
0005591441.tif 000030
式中、Ｒ３は、上で与えられる意味を有する。
【００６７】
好ましくは、本発明の液晶混合物は、誘電的に中性の成分、成分Ｃを含有する。この成分は、−１．５〜＋３の範囲の誘電異方性を有する。好ましくは、この成分は、誘電異方性が−１．５〜＋３の範囲の誘電的に中性の化合物を含むことが好ましく、より好ましくは大部分が、更に好ましくは実質的に、最も好ましくは全てが、これら（単数または複数）よりなる。好ましくは、この成分は、式ＩＶで表され、誘電異方性が−１．５〜＋３の範囲の誘電的に中性の化合物を１種類以上含むことが好ましく、より好ましくは大部分が、更に好ましくは実質的に、特に全てが、これら（単数または複数）よりなる。
【００６８】
好ましくは、誘電的に中性の成分、成分Ｃは、式ＩＶ−１〜ＩＶ−５の化合物群から選ばれる１種以上の化合物を含む。
【００６９】
【化３０】
0005591441.tif 000031
式中、Ｒ４１およびＲ４２は、それぞれ上記式ＩＶで与えられる意味を有し、式ＩＶ−１、ＩＶ−４およびＩＶ−５において、Ｒ４１は、好ましくはアルキルまたはアルケニル基、好ましくはアルケニル基であり、Ｒ４２は、好ましくはアルキルまたはアルケニル基、好ましくはアルキル基であり、式ＩＶ−２において、Ｒ４１およびＲ４２は好ましくはアルキル基であり、式ＩＶ−３において、Ｒ４１は好ましくはアルキルまたはアルケニル基、好ましくはアルキル基、Ｒ４２は好ましくはアルキルまたはアルコキシ基、好ましくはアルコキシ基である。
【００７０】
好ましくは、誘電的に中性の成分、成分Ｃは式ＩＶ−１、ＩＶ−３、ＩＶ−４およびＩＶ−５の化合物群から選ばれる１種類以上の化合物を含有し、好ましくは、式ＩＶ−１の１種類以上の化合物と式ＩＶ−３およびＩＶ−４の群から選ばれる１種類以上の化合物を含有し、好ましくは式ＩＶ−１、ＩＶ−３およびＩＶ−４のそれぞれ１種類以上の化合物を含有し、最も好ましくは式ＩＶ−１、ＩＶ−３、ＩＶ−４およびＩＶ−５のそれぞれ１種類以上の化合物を含有する。
【００７１】
本発明の更に好ましい実施形態においては、これまでの実施形態の一部であっても異なるものであってもよいが、本発明の液晶媒体は成分Ｃを含み、これは、上で示したように式ＩＶ−１からＩＶ−５、および任意に式ＩＶ−６〜ＩＶ−１３の化合物群より選ばれる式ＩＶの化合物を含み、好ましくは大部分が、最も好ましくは全てが、これら（単数または複数）よりなる。
【００７２】
【化３１】
0005591441.tif 000032
式中、Ｒ４１およびＲ４２は、それぞれ互いに独立して、炭素数１〜７のアルキル、アルコキシ、フッ素化アルキルまたはフッ素化アルコキシ基、炭素数２〜７のアルケニル、アルケニルオキシ、アルコキシアルキルまたはフッ素化アルケニル基であり、
Ｌ４は、ＨまたはＦである。
【００７３】
式ＩＩおよび／またはＩＩＩの化合物に代えてまたは加えて、本発明の媒体は、式Ｖで表される誘電的に正の化合物を１種類以上含むこともできる。
【００７４】
【化３２】
0005591441.tif 000033
式中、Ｒ５は、１〜７個の炭素原子を有するアルキル、アルコキシ、フッ素化アルキルまたはフッ素化アルコキシ基であるか、２〜７個の炭素原子を有するアルケニル、アルケニルオキシ、アルコキシアルキルまたはフッ素化アルケニル基であり、好ましくは、アルキルまたはアルケニル基であり、
【００７５】
【化３３】
0005591441.tif 000034
Ｌ５１およびＬ５２は、それぞれ互いに独立に、ＨまたはＦであり、好ましくはＬ５１はＦであり、
Ｘ５は、ハロゲン、１〜３個の炭素原子を有するハロゲン化アルキルまたはアルコキシ基、または２個または３個の炭素原子を有するハロゲン化アルケニルまたはアルケニルオキシ基であり、好ましくは、Ｆ、Ｃｌ、−ＯＣＦ３または−ＣＦ３であり、最も好ましくは、Ｆ、Ｃｌまたは−ＯＣＦ３であり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−または−ＣＨ２Ｏ−であり、好ましくは、−ＣＨ２ＣＨ２−、−ＣＯＯ−またはトランス−ＣＨ＝ＣＨ−であり、最も好ましくは、−ＣＯＯ−または−ＣＨ２ＣＨ２−であり、
ｑは、それぞれ互いに独立に、０または１である。
【００７６】
好ましくは、本発明の媒体は、式Ｖの化合物を１種類以上含み、好ましくは、式Ｖ−１およびＶ−２の化合物群より選ばれる。
【００７７】
【化３４】
0005591441.tif 000035
式中、パラメーターは、それぞれ上で与えられる意味を有し、Ｌ５３およびＬ５４は、それぞれ互いにおよび他のパラメーターと独立に、ＨまたはＦであり、好ましくは、Ｚ５は−ＣＨ２−ＣＨ２−である。
【００７８】
好ましくは、式Ｖ−１の化合物は、式Ｖ−１ａおよびＶ−１ｂの化合物群より選ばれる。
【００７９】
【化３５】
0005591441.tif 000036
式中、Ｒ５は、上で与えられる意味を有する。
【００８０】
好ましくは、式Ｖ−２の化合物は、式Ｖ−２ａ〜Ｖ−２ｄの化合物群より選ばれる。
【００８１】
【化３６】
0005591441.tif 000037
式中、Ｒ５は、上で与えられる意味を有する。
【００８２】
好ましくは、本発明の液晶混合物は、誘電的に中性の追加成分、成分Ｄを含有する。この成分は、−１．５〜＋３の範囲の誘電異方性を有する。好ましくは、この成分は、誘電異方性が−１．５〜＋３の範囲の誘電的に中性の化合物を含むことが好ましく、より好ましくは大部分が、更に好ましくは実質的に、最も好ましくは全てが、これら（単数または複数）よりなる。好ましくは、この成分は、式ＶＩで表され、誘電異方性が−１．５〜＋３の範囲の誘電的に中性の化合物を１種類以上含むことが好ましく、より好ましくは大部分が、更に好ましくは実質的に、特に全てが、これら（単数または複数）よりなる。
【００８３】
【化３７】
0005591441.tif 000038
式中、Ｒ６１およびＲ６２は、それぞれ互いに独立に、上記式ＩＩのＲ２で与えられる意味を有し、好ましくは、Ｒ６１はアルキル基で、Ｒ６２はアルキルまたはアルケニル基であり、
【００８４】
【化３８】
0005591441.tif 000039
好ましくは、
【００８５】
【化３９】
0005591441.tif 000040
Ｚ６１およびＺ６２は、それぞれ互いに独立に、およびＺ６１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくは、これらの少なくとも１つは単結合であり、
ｒは、０、１または２で、好ましくは０または１である。
【００８６】
好ましくは、誘電的に中性の成分、成分Ｄは、式ＶＩ−１およびＶＩ−２の化合物群から選ばれる１種以上の化合物を含む。
【００８７】
【化４０】
0005591441.tif 000041
式中、Ｒ６１およびＲ６２は、それぞれ上記式ＶＩで与えられる意味を有し、Ｒ６１はアルキル基が好ましく、式ＶＩ−１においては、Ｒ６２はアルケニル基が好ましく、特に−（ＣＨ２）２−ＣＨ＝ＣＨ−ＣＨ３が好ましく、式ＶＩ−２においては、Ｒ６２はアルキル基が好ましい。
【００８８】
好ましくは、誘電的に中性の成分、成分Ｄは式ＶＩ−１およびＶＩ−２の化合物群から選ばれる１種類以上の化合物を含有し、そこでＲ６１はｎ−アルキル基が好ましく、式ＶＩ−１においては、Ｒ６２はアルケニル基が好ましく、式ＶＩ−２においては、Ｒ６２はｎ−アルキル基が好ましい。
【００８９】
好ましくは、本発明の液晶混合物は、成分ＡおよびＢに加えて、更なる成分を少なくとも１種類含む。この第３の成分は、成分ＣおよびＤの一方でよく、好ましくは、この第３の成分は成分Ｃである。
【００９０】
また、当然、本発明の混合物は成分Ａ、Ｂ、ＣおよびＤの全てを含むこともできる。
【００９１】
加えて、本発明の液晶混合物は、誘電的に負の更なる任意成分、成分Ｅを含有することもでき、好ましくは、式ＶＩＩで表され、誘電的に負の化合物を含むことが好ましく、より好ましくは大部分が、更に好ましくは実質的に、最も好ましくは全てが、これら（単数または複数）よりなる。
【００９２】
【化４１】
0005591441.tif 000042
式中、Ｒ７１およびＲ７２は、それぞれ互いに独立に、上記式ＩＩのＲ２で与えられる意味を有し、
【００９３】
【化４２】
0005591441.tif 000043
【００９４】
【化４３】
0005591441.tif 000044
Ｚ７１およびＺ７２は、それぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくは、これらの少なくとも１つは単結合であり、最も好ましくは、両方が単結合であり、
Ｌ７１およびＬ７２は、それぞれ互いに独立して、Ｃ−ＦまたはＮであり、好ましくはこれらの少なくとも１つはＣ−Ｆであり、最も好ましくは、両方がＣ−Ｆであり、
ｋは、０または１である。
【００９５】
好ましくは、本発明の液晶媒体は、成分Ａ〜Ｅ、好ましくはＡ〜Ｄ、最も好ましくはＡ〜Ｃ、特に好ましくは、式Ｉ〜ＶＩＩ、好ましくは式Ｉ〜Ｖ、最も好ましくはＩ〜ＩＩＩの化合物群より選択される化合物を含み、より好ましくは大部分が、更に好ましくは実質的に、最も好ましくは全てが、これら（単数または複数）よりなる。
【００９６】
本出願において「含む」は、組成物の文脈において、例えば媒体または成分等の言及される物が特定の各成分（単数または複数）または各化合物（単数または複数）を含有していることであり、好ましくは合計濃度で１０％以上、最も好ましくは２０％以上含有していることを意味する。
【００９７】
文脈中、「大部分が・・よりなる」は、言及される物が特定の各成分（単数または複数）または各化合物（単数または複数）を５５％以上、好ましくは６０％以上、最も好ましくは７０％以上を含有することを意味する。
【００９８】
文脈中、「実質的に・・よりなる」は、言及される物が特定の各成分（単数または複数）または各化合物（単数または複数）を８０％以上、好ましくは９０％以上、最も好ましくは９５％以上を含有することを意味する。
【００９９】
文脈中、「全てが・・よりなる」は、言及される物が特定の各成分（単数または複数）または各化合物（単数または複数）を９８％以上、好ましくは９９％以上、最も好ましくは１００．０％を含有することを意味する。
【０１００】
成分Ｅは、式ＶＩＩ、好ましくは、式ＶＩＩ−１〜ＶＩＩ−３からなる化合物群より選ばれる化合物を１種類以上含むことが好ましく、より好ましくは大部分が、最も好ましくは全体が、これら（単数または複数）よりなる。
【０１０１】
【化４４】
0005591441.tif 000045
式中、Ｒ７１およびＲ７２は、それぞれ上記式ＶＩで与えられるものと同じ意味を有する。
【０１０２】
式ＶＩＩ−１〜ＶＩＩ−３において、好ましくは、Ｒ７１はｎ−アルキルまたは１−Ｅアルケニル基であり、好ましくは、Ｒ７２はｎ−アルキルまたはアルコキシ基である。
【０１０３】
また、本発明の媒体の中で、上では明確には述べていないが、その他のメソーゲン性化合物を任意成分として、有利に使用することもできる。そのような化合物は当業者に知られている。
【０１０４】
本発明の液晶媒体は、７０℃以上の、好ましくは７５℃以上の透明点によって特徴付けられる。
【０１０５】
本発明の液晶媒体の５８９ｎｍ（ナトリウムのＤ線）で２０℃におけるΔｎは、好ましくは０．０６０以上０．１３５以下の範囲、より好ましくは０．０７０以上０．１２５以下の範囲、最も好ましくは０．０８０以上０．１２０以下の範囲である。Δｎが０．１１以下、好ましくは０．１０以下の媒体が特に好ましい。
【０１０６】
本発明の液晶媒体の１ｋＨｚで２０℃におけるΔεは、好ましくは４．０以上、より好ましくは６．０以上、最も好ましくは８．０以上である。特に、１０．０以上である。
【０１０７】
本発明の媒体のネマチック相は、少なくとも０℃以下から７０℃以上、好ましくは少なくとも−２０℃以下から７０℃以上まで、最も好ましくは少なくとも−３０℃以下から７５℃以上まで、特に少なくとも−４０℃以下から７５℃以上まで広がることが好ましい。
【０１０８】
本発明の第１の好ましい実施形態において、液晶媒体のΔｎは、０．０９０以上０．１２５以下の範囲であり、より好ましくは０．０９５以上０．１２０以下の範囲、最も好ましくは０．１００以上０．１１５以下の範囲であり、一方、Δεは、好ましくは、４．０以上１０．０以下の範囲であり、好ましくは、７．０以下である。
【０１０９】
本発明の第２の好ましい実施形態において、液晶媒体のΔｎは、０．０８５以上０．１３０以下の範囲であり、より好ましくは０．０９０以上０．１２５以下の範囲、最も好ましくは０．０９５以上０．１２０以下の範囲であり、一方、Δεは、好ましくは、６．０以上、より好ましくは７．０以上、更に好ましくは８．０以上であり、最も好ましくは８．０以上１０．０以下の範囲である。
【０１１０】
この実施形態において、好ましくは、本発明の媒体のネマチック相は、少なくとも−２０℃以下から７０℃以上、最も好ましくは少なくとも−３０℃以下から７０℃以上まで、特に少なくとも−４０℃以下から７０℃以上まで広がることが好ましい。
本発明の第３の好ましい実施形態において、液晶媒体のΔｎは、０．０７０以上０．１２０以下の範囲であり、より好ましくは０．０７５以上０．１１５以下の範囲、最も好ましくは０．０８０以上０．１１０以下の範囲であり、一方、Δεは、好ましくは、４．０以上、より好ましくは４．０以上１４．０以下の範囲、最も好ましくは、４．０以上６．０以下の範囲であるか、特に好ましくは、６．０以上１１．０以下の範囲のいずれかである。
【０１１１】
この実施形態において、好ましくは、本発明の媒体のネマチック相は、少なくとも−２０℃以下から７５℃以上、より好ましくは少なくとも−３０℃以下から７０℃以上まで、最も好ましくは少なくとも−３０℃以下から７５℃以上まで、特に少なくとも−３０℃以下から８０℃以上まで広がることが好ましい。
【０１１２】
成分Ａは、好ましくは全混合物の１％〜６５％の濃度で使用され、より好ましくは２％〜６０％、さらに好ましくは３％〜５０％、最も好ましくは５％〜４０％の範囲で使用される。
【０１１３】
成分Ｂは、好ましくは全混合物の５％〜６０％の濃度で使用され、より好ましくは１０％〜５５％、さらに好ましくは１５％〜５０％、最も好ましくは２０％〜４５％の範囲で使用される。
【０１１４】
成分Ｃは、好ましくは全混合物の０％〜７０％の濃度で使用され、より好ましくは１０％〜６０％、さらに好ましくは２０％〜５０％、最も好ましくは１５％〜５０％の範囲で使用される。
【０１１５】
成分Ｄは、好ましくは全混合物の０％〜５０％の濃度で使用され、好ましくは１％〜４０％、より好ましくは５％〜３０％、最も好ましくは１０％〜２０％の範囲で使用される。
【０１１６】
成分Ｅは、好ましくは全混合物の０％〜３０％の濃度で使用され、好ましくは０％〜１５％、最も好ましくは１％〜１０％の範囲で使用される。
【０１１７】
任意成分として、本発明の媒体の物理的性質を調節するために、さらに液晶化合物を含むことができる。そのような化合物は当業者に知られている。本発明の媒体中におけるそれらの濃度は、好ましくは０％〜３０％、より好ましくは０．１％〜２０％、最も好ましくは１％〜１５％である。
【０１１８】
上記の本発明の第１の好ましい実施形態においては、成分Ａは、好ましくは全混合物の４０％〜６５％の濃度で使用され、より好ましくは４５％〜６０％、最も好ましくは５０％〜５７％の範囲で使用され、一方、成分Ｄは、好ましくは全混合物の５％〜４０％の濃度で使用され、好ましくは１０％〜３５％、最も好ましくは１０％〜３０％の範囲で使用される。
【０１１９】
この好ましい実施形態において、媒体は、好ましくは式ＶＩの、最も好ましくは式ＶＩ−２の化合物を１種類以上含む。
【０１２０】
特に上記の本発明の第２の好ましい実施形態においては、成分Ｃは、好ましくは式ＩＶの、より好ましくは式ＩＶ−１の、より好ましくは式ＣＣ−ｎ−Ｖおよび／またはＣＣ−ｎ−Ｖｍ、より好ましくは式ＣＣ−ｎ−Ｖ１および／またはＣＣ−ｎ−Ｖ、最も好ましくは式ＣＣ−３−Ｖ、ＣＣ−４−Ｖ、ＣＣ−５−ＶおよびＣＣ−３−Ｖ１からなる群より選ばれる化合物を１種類以上含む。
【０１２１】
好ましくは、液晶媒体は、成分Ａ、Ｂ、ＣおよびＤ、好ましくは成分Ａ、ＢおよびＣの総量で、５０％〜１００％、より好ましくは７０％〜１００％、最も好ましくは８０％〜１００％、特には９０％〜１００％含み、式Ｉ、ＩＩ、ＩＩＩ、ＩＶ、Ｖ、ＶＩおよびＶＩＩの、好ましくは式Ｉ、ＩＩ、ＩＩＩ、ＩＶ、ＶおよびＶＩのそれぞれの化合物の１種類以上含有するか、好ましくは大部分が、最も好ましくは全てが、これら（単数または複数）よりなる。
【０１２２】
本出願において、「誘電的に正」という用語は、化合物または成分が△ε＞３．０であること、「誘電的に中性」という用語は、−１．５≦△ε≦３．０であること、「誘電的に負」という用語は、△ε＜−１．５であることをそれぞれ意味する。△εは、１ｋＨｚの周波数で２０℃において決められる。化合物の誘電異方性は、ネマチックホスト混合物中での、個別の化合物の１０％の溶液の結果から決定される。それぞれの化合物の、ホスト混合物中での溶解性が１０％未満であるときは、濃度を５％まで低下して測定する。試験混合物の容量は、ホメオトロピックを有するセル、およびホモジニアス配向を有するセルの両方において決定する。両方の型のセルのセルギャップは、およそ２０μｍである。印加される電圧は、１ｋＨｚの周波数で室温において典型的には０．５Ｖ〜１．０Ｖの二乗平均平方根値を有する矩形波であるが、しかしながら、常にそれぞれの試験混合物の容量のしきい値よりも低く選択される。
【０１２３】
誘電的に正の化合物については、混合物ＺＬＩ−４７９２が、誘電的に中性および誘電的に負の化合物については、混合物ＺＬＩ−３０８６（両方ともメルク社、ドイツ国）が、それぞれホスト混合物として使用される。化合物の誘電率は、注目している化合物の添加によるそれぞれのホスト化合物の値の変化から決定される。その値を、注目している化合物の濃度１００％に外挿する。２０℃の測定温度でネマチック相を有する成分は、そのままで測定され、他の全ての点についても化合物の測定と同様に処理される。
【０１２４】
本出願において「しきい値電圧」という用語は、明示的に別のことを述べなければ、光学的しきい値を意味し、そして１０％相対的コントラスト（Ｖ１０）について与えられる。また、「飽和電圧」という用語は、光学的飽和を意味し、そして９０％相対的コントラスト（Ｖ９０）について与えられる。容量的しきい値電圧（Ｖ０、またはフレデリクスしきい値ＶＦｒと呼ぶ）は、特に明示的に述べる場合にのみ使用する。
【０１２５】
本出願で与えられたパラメーターの範囲は、他に明示的に述べなければすべて限界値を含むが、好ましくは限界値を除外したものである。
【０１２６】
本出願を通じて、他に特に述べなければ、全ての濃度は、質量パーセントで与えられ、それぞれの完全の混合物に関連付けられる。全ての温度は、摂氏度で与えられ、全ての温度差も摂氏度で与えられる。すべての物理的な特性は、「Ｍｅｒｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」Ｓｔａｔｕｓ誌、１９９７年１１月刊、メルク社（ドイツ国）により決定されたか、または決定され、および他に特に述べなければ、２０℃の温度に対して与えられる。光学異方性（△ｎ）については、５８９．３ｎｍの波長で決定される。誘電異方性（△ε）については、１ｋＨｚの周波数で決定される。しきい値電圧、並びに他の電気光学的特性は、メルク社（ドイツ国）で作成された試験セルで決定された。△εの決定のための試験セルは、約２０μｍのセルギャップを有していた。電極は、１．１３ｃｍ２の面積および保護リングを有する円形ＩＴＯ電極であった。配向層は、ホメオトロピック配向（ε‖）用にはレシチン、およびホモジニアス配向（ε⊥）用には日本合成ゴム社製ポリイミドＡＬ−１０５４であった。容量は、０．３Ｖｒｍｓの電圧を有する正弦波を使用した周波数応答分析装置（Ｓｏｌａｔｒｏｎ１２６０）で決定した。電気光学的測定において使用した光は、白色光であった。用いた構成は、大塚電子社（日本国）より商業的に入手可能な装置であった。特性電圧は、垂直観察の下で決定した。しきい値（Ｖ１０）−中間灰色（Ｖ５０）−および飽和（Ｖ９０）電圧は、それぞれ１０％、５０％および９０％相対コントラストで決定した。
【０１２７】
本発明による液晶媒体は、通常の濃度で添加剤およびキラルドーパントをさらに含むことができる。これらのさらなる構成成分の合計濃度は、混合物の合計を基礎として０％〜１０％の範囲、好ましくは、０．１％〜６％である。それぞれ使用される個別の化合物の濃度は、好ましくは０．１％〜３％の範囲である。これらおよび類似の添加物の濃度は、本出願の液晶媒体の液晶成分および化合物の濃度の値および範囲には考慮されない。
【０１２８】
本出願による発明の液晶媒体は、数種の化合物、好ましくは３〜３０、より好ましくは４〜２０、および最も好ましくは４〜１６の化合物からなる。これらの化合物は、慣用的な方法で混合される。原則として、より少ない量で使用される化合物の所定量を、より大きい量として用いられる化合物に溶解する。温度がより高い濃度で用いられる化合物の透明点を越える場合には、溶解の課程の完了を観察するのは、特に容易である。しかしながら、他の慣用の方法、たとえば、たとえば同族化合物または共融混合物であることができる、いわゆるプレ混合物の使用や、構成成分がレディー−トゥ−ユース混合物自身である、いわゆるマルチ・ボトル・システムにより媒体を調製することもできる。
【０１２９】
適当な添加物の添加により、本発明による液晶媒体は、すべての既知型の液晶ディスプレイ、例えばＴＮ−、ＴＮ−ＡＭＤ、ＥＣＢ−ＡＭＤ、ＶＡＮ−ＡＭＤ、ＩＰＳおよびＯＣＢ  ＬＣＤのような液晶媒体をそのまま使用するもの、特にＰＤＬＣ、ＮＣＡＰ、ＰＮ  ＬＣＤそして特にＡＳＭ−ＰＡ  ＬＣＤなどの複合システムにおいて使用可能であるように、変更することができる。
【０１３０】
液晶の融点Ｔ（Ｃ、Ｎ）、スメクチック相（Ｓ）からネマチック（Ｎ）相への転移Ｔ（Ｓ、Ｎ）および透明点Ｔ（Ｎ、Ｉ）は、摂氏度で与えられる。
【０１３１】
本出願において、および特に以下に示す例において、液晶化合物の構造は頭文字で示されており、その化学式への変換は下記表ＡおよびＢに従って行われる。基ＣｎＨ２ｎ＋１およびＣｍＨ２ｍ＋１は全部が、ｎ個またはｍ個の炭素原子をそれぞれ有する直鎖状アルキル基である。表Ｂのコードは、それ自体で明らかである。表Ａには、親構造にかかわる頭文字のみが示されている。それぞれの場合において、この親構造の頭文字の後に、ハイフンにより分離されて、置換基Ｒ１、Ｒ２、Ｌ１およびＬ２を特定するコードが続く。
【０１３２】
【表１】
0005591441.tif 000046
＜表Ａ＞
【０１３３】
【表２．１】
0005591441.tif 000047
【０１３４】
【表２．２】
0005591441.tif 000048
＜表Ｂ＞
【０１３５】
【表３．１】
0005591441.tif 000049
【０１３６】
【表３．２】
0005591441.tif 000050
【０１３７】
【表３．３】
0005591441.tif 000051
【０１３８】
【表３．４】
0005591441.tif 000052
【０１３９】
【表３．５】
0005591441.tif 000053
【０１４０】
【表３．６】
0005591441.tif 000054
本発明の液晶媒体は、好ましくは、
・表ＡおよびＢの式で表される化合物の群から選択される７種類以上、好ましくは、８種類以上の化合物で、好ましくは異なる式で表される化合物、および／または
・表Ａの式で表される化合物の群から選択される１種類以上、より好ましくは２種類以上の化合物、好ましくは３種類以上の化合物で、好ましくは異なる式で表される化合物、および／または
・表Ｂの式で表される化合物の群から選択される３種類以上、より好ましくは４種類以上、さらに好ましくは５種類以上の化合物で、好ましくは異なる式で表される化合物を含む。
【実施例】
【０１４１】
下記の例は、制限することなく、本発明を説明するものである。
【０１４２】
しかしながら、物理的特性の構成は、当業者にどの特性が達成できるか、そして、どの範囲でそれらを変更できるかを説明する。特に、好ましく達成することができる種々の特性の組合せが、このように当業者のために明確にされる。
【０１４３】
＜例１＞
次表に与えられた組成と特性を有する液晶混合物を実現した。
【０１４４】
【表４】
0005591441.tif 000055
この混合物は、有利に低いΔｎ値、適度に高いΔε値および非常に低い回転粘度を有する。従って、ＩＰＳモードで動作するディスプレイに非常によく適している。
【０１４５】
＜例２＞
次表に与えられた組成と特性を有する液晶混合物を実現した。
【０１４６】
【表５】
0005591441.tif 000056
この混合物は、かなり低いΔｎ値、かなり高いΔε値および低い回転粘度を有する。従って、ＩＰＳモードで動作するディスプレイに非常によく適している。
【０１４７】
＜例３＞
次表に与えられた組成と特性を有する液晶混合物を実現した。
【０１４８】
【表６】
0005591441.tif 000057
この混合物は、有利に低いΔｎ値、高いΔε値およびある程度低い回転粘度を有する。従って、ＩＰＳモードで動作するディスプレイに非常によく適している。
【０１４９】
＜例４＞
次表に与えられた組成と特性を有する液晶混合物を実現した。
【０１５０】
【表７】
0005591441.tif 000058
この混合物は、かなり低いΔｎ値、適度に正のΔε値および非常に低い回転粘度を有する。従って、ＩＰＳモードで動作するディスプレイに非常によく適している。
【０１５１】
＜例５＞
次表に与えられた組成と特性を有する液晶混合物を実現した。
【０１５２】
【表８】
0005591441.tif 000059
この混合物は、非常に低いΔｎ値、適度に高いΔε値および非常に低い回転粘度を有する。従って、ＩＰＳモードで動作するディスプレイに非常によく適している。
【０１５３】
＜例６＞
次表に与えられた組成と特性を有する液晶混合物を実現した。
【０１５４】
【表９】
0005591441.tif 000060
この混合物は、かなり低いΔｎ値、適度に高いΔε値およびある程度低い回転粘度を有する。従って、ＩＰＳモードで動作するディスプレイに非常によく適している。
【０１５５】
＜例７＞
次表に与えられた組成と特性を有する液晶混合物を実現した。
【０１５６】
【表１０】
0005591441.tif 000061
この混合物は、かなり低いΔｎ値、かなり高いΔε値およびかなり低い回転粘度を有する。従って、ＩＰＳモードで動作するディスプレイに非常によく適している。